(57)【要約】【課題】本発明は、美粧性に優れ、滑りにくく、汚れが付きにくい薄葉紙収納箱及び薄葉紙収納箱包装体を提供することを目的とする。【解決手段】薄葉紙収納箱１であって、基材７と、撥液性ワニス層８と、撥液性ワニス層８の表面の少なくとも一部の領域に樹脂ワニス層９とを順に備え、樹脂ワニス層９は、断面視において不連続に積層されている。また、粒径５０μｍ以上の樹脂ワニス層９は、７０μｍ以上５００μｍ以下の平均粒径を有する。さらに、薄葉紙収納箱１に高級感を付与する観点から、樹脂ワニス層９側の外表面からみて、５％以上５０％以下の６０度鏡面光沢度を有する。薄葉紙収納箱１を樹脂フィルム１２で複数個まとめて包装した薄葉紙収納箱包装体１１は、しっくりとした、高級感のある薄葉紙収納箱１の外観を損なうことなく、効果的に視認することができる。【選択図】図３
2015030513.tif 000002
【特許請求の範囲】
【請求項１】
薄葉紙収納箱であって、
基材と、
前記基材の表面に撥液性ワニス層と、
さらに前記撥液性ワニス層の表面の少なくとも一部の領域に有する樹脂ワニス層とを備え、
断面視において不連続に積層された前記樹脂ワニス層が、粒径５０μｍ以上の前記樹脂ワニス層において、７０μｍ以上５００μｍ以下の平均粒径を有することを特徴とする薄葉紙収納箱。
【請求項２】
前記樹脂ワニス層側の外表面からみて、５％以上５０％以下の６０度鏡面光沢度を有することを特徴とする請求項１に記載の薄葉紙収納箱。
【請求項３】
前記樹脂ワニス層側の外表面からみて、Ｌ*ａ*ｂ*表色系において、１５以上８０以下のＬ＊値を有することを特徴とする請求項１または２に記載の薄葉紙収納箱。
【請求項４】
前記樹脂ワニス層側の外表面からみて、Ｌ＊ａ＊ｂ＊表色系において、−５０以上５０以下のａ＊値を、及び−５０以上５０以下のｂ＊値を有することを特徴とする請求項３に記載の薄葉紙収納箱。
【請求項５】
前記樹脂ワニス層が３．０μｍ以上１０．０μｍ以下のＪＩＳ  Ｂ０６０１（１９９４）に規定する算術平均粗さＲａを有することを特徴とする請求項１ないし４のいずれか１項に記載の薄葉紙収納箱。
【請求項６】
粒径５０μｍ以上の前記樹脂ワニス層が１個／ｍｍ２以上４０個／ｍｍ２以下の個数を有することを特徴とする請求項１ないし５のいずれか１項に記載の薄葉紙収納箱。
【請求項７】
前記樹脂ワニス層が紫外線によって硬化されることを特徴とする請求項１ないし６のいずれか１項に記載の薄葉紙収納箱。
【請求項８】
請求項１ないし７のいずれか１項に記載の薄葉紙収納箱を樹脂フィルムで複数個まとめて包装したことを特徴とする薄葉紙収納箱包装体。
【請求項９】
前記樹脂フィルム側の外表面からみて、５０％以上９５％以下の６０度鏡面光沢度を有し、Ｌ＊ａ＊ｂ＊表色系において、１５以上９０以下のＬ＊値を、−５０以上５０以下のａ＊値を、及び−５０以上５０以下のｂ＊値を有することを特徴とする請求項８に記載の薄葉紙収納箱包装体。
【発明の詳細な説明】
【技術分野】
【０００１】
本発明は、美粧性に優れ、汚れが付きにくい薄葉紙収納箱及び薄葉紙収納箱包装体に関する。
【背景技術】
【０００２】
一般に、ティッシュペーパー、ワイパー、キッチンタオル等のいわゆる薄葉紙は、カートンと呼ばれる直方体または立方体形状の薄葉紙収納箱の内部に収納されている。そして、薄葉紙収納箱を複数個積層したものを、シュリンクフィルムと呼ばれる透明の樹脂製フィルムを用いて包装した薄葉紙収納箱包装体は、薄葉紙収納箱の販売形態として広く利用されている。また、このような薄葉紙収納箱は、商品のイメージやその性能を表す文字や絵柄、図形といった要素を、光沢感を伴うように印刷し、その優れた意匠性を感じやすい薄葉紙収納箱包装体を形成している（例えば、特許文献１参照。）。
【先行技術文献】
【特許文献】
【０００３】
【特許文献１】特開２００９−１３２４３２号公報
【発明の概要】
【発明が解決しようとする課題】
【０００４】
しかしながら、これまでの薄葉紙収納箱では、高級感、光沢感や意匠性といった美粧性を印刷加工により表現しても、顧客に対する商品イメージをアピールするには、不十分であった。また、美粧性を印刷加工により表現した薄葉紙収納箱は、その加工により耐摩耗性や耐油性に劣り、指紋等の汚れが付きやすかった。
【課題を解決するための手段】
【０００５】
本発明は、かかる点に鑑みてなされたものであり、その目的は、美粧性に優れるものであって、防滑性及び防汚性に優れた薄葉紙収納箱及び薄葉紙収納箱包装体を提供することにある。
【０００６】
このような目的を達成するため、本発明は、以下の構成によって把握される。
（１）本発明の薄葉紙収納箱は、薄葉紙収納箱であって、基材と、前記基材の表面に撥液性ワニス層と、さらに前記撥液性ワニス層の表面の少なくとも一部の領域に有する樹脂ワニス層とを備え、断面視において不連続に積層された前記樹脂ワニス層が、粒径５０μｍ以上の前記樹脂ワニス層において、７０μｍ以上５００μｍ以下の平均粒径を有することを特徴とする。
【０００７】
（２）本発明の薄葉紙収納箱は、（１）の構成において、前記樹脂ワニス層側の外表面からみて、５％以上５０％以下の６０度鏡面光沢度を有することを特徴とする。
【０００８】
（３）本発明の薄葉紙収納箱は、（１）または（２）の構成において、前記樹脂ワニス層側の外表面からみて、Ｌ＊ａ＊ｂ＊表色系において、１５以上８０以下のＬ＊値を有することを特徴とする。
【０００９】
（４）本発明の薄葉紙収納箱は、（３）の構成において、前記樹脂ワニス層側の外表面からみて、Ｌ＊ａ＊ｂ＊表色系において、−５０以上５０以下のａ＊値を、及び−５０以上５０以下のｂ＊値を有することを特徴とする。
【００１０】
（５）本発明の薄葉紙収納箱は、（１）ないし（４）のいずれかの構成において、前記樹脂ワニス層が３．０μｍ以上１０．０μｍ以下のＪＩＳ  Ｂ０６０１（１９９４）に規定する算術平均粗さＲａを有することを特徴とする。
【００１１】
（６）本発明の薄葉紙収納箱包装体は、（１）ないし（５）のいずれかの構成において、粒径５０μｍ以上の前記樹脂ワニス層が１個／ｍｍ２以上４０個／ｍｍ２以下の個数を有することを特徴とする。
【００１２】
（７）本発明の薄葉紙収納箱包装体は、（１）ないし（６）のいずれかの構成において、前記樹脂ワニス層が紫外線によって硬化されることを特徴とする。
【００１３】
（８）本発明の薄葉紙収納箱包装体は、（１）ないし（７）のいずれかの構成の薄葉紙収納箱を樹脂フィルムで複数個まとめて包装したことを特徴とする。
【００１４】
（９）本発明の薄葉紙収納箱包装体は、（８）の構成において、前記樹脂フィルム側の外表面からみて、５０％以上９５％以下の６０度鏡面光沢度を有し、Ｌ＊ａ＊ｂ＊表色系において、１５以上９０以下のＬ＊値を、−５０以上５０以下のａ＊値を、及び−５０以上５０以下のｂ＊値を有することを特徴とする。
【発明の効果】
【００１５】
本発明の薄葉紙収納箱及び薄葉紙収納箱包装体によれば、上記の様な構成にすることにより、美粧性に優れ、滑りにくく、さらに汚れが付きにくくすることができる、という効果が生じる。
【図面の簡単な説明】
【００１６】
【図１】（ａ）本発明に係る薄葉紙収納箱の外観を示す斜視図、（ｂ）本発明に係る薄葉紙収納箱の使用時の外観を示す斜視図。
【図２】本発明に係る薄葉紙収納箱の展開平面図。
【図３】本発明に係る薄葉紙収納箱の一実施態様を示した断面図。
【図４】本発明に係る薄葉紙収納箱の外表面平面図。
【図５】本発明の実施形態に係る薄葉紙収納箱包装体の外観を示す斜視図。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
【００１８】
（薄葉紙収納箱）
本実施形態の一例として、薄葉紙としてティシュを収納する薄葉紙収納箱について説明する。図１（ａ）は、本発明に係る薄葉紙収納箱の外観を示す斜視図であり、（ｂ）使用時の外観を示す斜視図である。図１（ａ）に示すように、薄葉紙収納箱１の外観は、ティシュの取出し口２ａを有する頂面部２、これに対向する底面部３、これら頂面部２と底面部３を連結する左右の側面部４、４’、５、５’により区画された箱体である。また、薄葉紙収納箱１の内部空間には、積層されたティシュ６が収納されており、取出口２ａからティシュ６を外部へ取り出すことができるようになっている（図１（ｂ）参照。）。
図２は、本発明に係る薄葉紙収納箱の展開平面図である。図２に示すように、この薄葉紙収納箱１は、カートンブランク１ａと呼ばれる１枚の素材から、頂面部２、底面部３及び左右の側面部４、４’、５、５’の各片を折り曲げ、各片の当接部分をホットメルト接着材等により接着することにより形成されるものである。
【００１９】
図３は、本発明に係る薄葉紙収納箱の一実施態様を示した断面図である。薄葉紙収納箱１は、例えば、図３に示すように、印刷層１０を設けた基材７の表面に撥液性ワニス層８、撥液性ワニス層８の表面の少なくとも一部の領域に樹脂ワニス層９が順に積層されている。ここで、樹脂ワニス層９が、断面視において不連続に積層される構成となっている。
【００２０】
本実施形態において、薄葉紙収納箱１を構成する基材７としては、特に制限はなく、例えば、木材パルプ、古紙、段ボール紙、コートボール紙等の平面紙を使用することができる。なかでも、強度の観点から、コートボール紙が好ましい。
【００２１】
基材７の坪量は、ＪＩＳ  Ｐ８１２４に準じて測定され、２００ｇ／ｍ２以上５５０ｇ／ｍ２以下が好ましく、２５０ｇ／ｍ２以上５００ｇ／ｍ２以下がより好ましく、３００ｇ／ｍ２以上５００ｇ／ｍ２以下が最も好ましい。坪量が、２００ｇ／ｍ２未満であると、撥液性ワニス層８及び樹脂ワニス層９を塗工する際に、強度が不十分となり、一方、５５０ｇ／ｍ２を超えると、カートンブランク１ａを折り曲げ、立体形状にして薄葉紙収納箱１へと形成する際に、加工性が低下する。
【００２２】
本実施形態において、薄葉紙収納箱１に美粧性を施す観点から、基材７の表面に印刷層１０を設けることが好ましい。印刷層１０は、基材７に彩色を施すためや、文字や絵柄、図形といった要素を表現するために形成している。印刷層１０は、基材７に直接印刷することや、印刷したフィルムを基材７の表面に接着することにより形成できる。印刷層１０に用いるインキは、その表面に撥液性ワニス層８及び樹脂ワニス層９の形成が可能となる程度の密着性を有していれば、染料インキ、顔料インキを問わず、薄葉紙収納箱１の基材７の印刷に用いられている既知のインキが利用できる。また、印刷層１０の印刷方法は特に限定されず、オフセット印刷、グラビア印刷、フレキソ印刷、スクリーン印刷等の印刷方式を取ることができる。フィルムの材料、印刷方法及び接着方法に関しても、公知の構成及び方法の中から適宜選択することができる。
【００２３】
本実施形態において、撥液性ワニス層８は、基材７の表面に撥液性ワニスを塗工し、乾燥硬化させて形成するものである。撥液性ワニスは、樹脂ワニス層９を形成する樹脂ワニスへの非相溶性及び撥液性を有していれば特に限定されず、例えば、セルロース系樹脂、ポリアミド系樹脂、塩化ビニル−酢酸ビニル共重合体樹脂、アクリル樹脂及びウレタン樹脂にワックス等のスリキズ防止剤やシリコーン系撥液剤を添加したものをあげることができる。
【００２４】
撥液性ワニスの塗工方法としては、特に限定されず、例えば、オフセット印刷、グラビア印刷、フレキソ印刷、スクリーン印刷等の印刷方式をあげることができる。高精細な印刷に適することから、オフセット印刷方式もしくはグラビア印刷方式が好ましい。また、撥液性ニスの乾燥方法としては、特に限定されず、例えば、加熱乾燥をあげることができる。
【００２５】
本実施形態において、樹脂ワニス層９は、撥液性ニスに含有するシリコーン系撥液剤が撥液性ワニス層８の表面に滲み出して表面張力の低いニス皮膜を形成し、これが表面張力の高い樹脂ワニスを弾くことで、断面視において不連続な層を形成するものである。この不連続な層を形成する樹脂ワニス層９により、薄葉紙収納箱１を手に取った際に、滑りにくく持ち運びやすくなる。
【００２６】
樹脂ワニスは加熱、冷却あるいは紫外線（ＵＶ）により硬化するものであれば特に限定されない。耐摩耗性及び耐薬品性の観点から、ＵＶ硬化性を有する樹脂ワニスの使用が好ましい。ＵＶ硬化性ワニスとしては、アクリル系ポリマー、単官能（メタ）アクリレート及び多官能（メタ）アクリレート等のＵＶ硬化性モノマー、重合性オリゴマー、光重合開始剤及びその他添加剤を成分として含有するものを用いることができる。
【００２７】
樹脂ワニスの塗工方法としては、特に限定されず、例えば、フレキソ印刷、オフセット印刷、ロールコート印刷、輪転グラビア印刷をあげることができる。また、撥液性ニスと樹脂ワニスの塗工を一工程で行えるよう、フレキソコーターユニットを組込んだオフセット印刷機を使用することができる。そして、樹脂ワニスの硬化方法としては、特に限定されず、使用する樹脂ワニスの性質に応じた公知の方法を用いることができる。
【００２８】
図４は、本発明に係る薄葉紙収納箱の外表面平面図である。薄葉紙収納箱１の外表面を真上から見た場合、樹脂ワニス層９は、撥液性ワニス層８の表面に形成され、略真円、略楕円、角丸長方形等の形状をとっている。樹脂ワニス層９の平均粒径は、粒径（短径）５０μｍ以上の樹脂ワニス層９を測定対象としており、例えば、図４に示す短径Ｗ１〜Ｗ７を粒径として算出した値である。そして、樹脂ワニス層９の平均粒径は、７０μｍ以上５００μｍ以下が好ましく、より好ましくは７０μｍ以上２００μｍである。平均粒径が７０μｍ未満の場合、樹脂ワニス層９のきめが細か過ぎるため、高級感のある触感が得られなくなる。また、５００μｍを超えると、平均粒径のばらつきが大きくなる傾向があり、均一感が失われたり、耐油性の効果が減少し、指紋が付きやすくなったりする。なお、粒径が５０μｍ未満の粒子は、目に見えないくらい小さいことから、高級感のある外観や、高級感のある触感に影響しにくい。
【００２９】
樹脂ワニス層９の個数は、粒径（短径）５０μｍ以上の樹脂ワニス層９を測定対象とし、１ｍｍ２当たりの個数を算出したものである。そして、樹脂ワニス層９の個数は、１個／ｍｍ２以上４０個／ｍｍ２以下が好ましく、より好ましくは１個／ｍｍ２以上３０個／ｍｍ２以下、さらに好ましくは３個／ｍｍ２以上２０個／ｍｍ２以下の個数を有する。個数を上記範囲に有することにより、高級感のある触感及び指紋の付きにくさを得ることができる。また、粒径（短径）１０００μｍ以上の樹脂ワニス層９の個数は、１ｍｍ２当たりの個数を１０回測定した合計（（個／ｍｍ２）×１０）で、０個以上４個以下が好ましく、より好ましくは０個以上１個以下、さらに好ましくは０個以下である。粒径（短径）１０００μｍ以上の樹脂ワニス層９の個数を上記範囲に有することにより、樹脂ワニス層９に均一感（ムラの無さ）を得ることができる。
【００３０】
樹脂ワニス層９の高さは、１５μｍ以上１５０μｍ以下が好ましく、より好ましくは１５μｍ以上７０μｍ、さらに好ましくは２５μｍ以上７０μｍである。粒子の高さが１５μｍ未満の場合、樹脂ワニス層９のきめが細か過ぎるため、高級感のある触感が得られなくなる。また、粒子の高さが１５０μｍ以上の場合、樹脂ワニス層９のきめが粗すぎるため、やはり高級感のある触感が得られなくなる。
【００３１】
なお、平均粒径の値を満たす樹脂ワニス層９が撥液性ワニス層８の表面の少なくとも一部にあれば、本願発明の効果を得ることができる。つまり、薄葉紙収納箱１の外表面の一部にでも本発明の平均粒径の値を満たす樹脂ワニス層９があれば、本発明の薄葉紙収納箱１に該当する。同様に、撥液性ワニス層８の表面の少なくとも一部に個数及び高さの値を満たす樹脂ワニス層９があれば、本願発明の効果を得ることができる。
【００３２】
樹脂ワニス層９のＪＩＳ  Ｂ０６０１（１９９４）に規定する算術平均粗さＲａは、３．０μｍ以上１０．０μｍ以下が好ましく、より好ましくは３．５μｍ以上８．５μｍ以下である。算術平均粗さＲａが３．０μｍ未満の場合、樹脂ワニス層９のきめが細か過ぎるため、高級感のある触感が得られない。また、１０．０μｍを超えた場合は、樹脂ワニス層９はざらざらとした手触りとなり、やはり高級感のある触感が得られなくなる。
【００３３】
樹脂ワニス層９のＪＩＳ  Ｂ０６０１（２００１）に規定する触針式算術平均粗さＲａは、３．０μｍ以上１０．０μｍ以下が好ましく、より好ましくは４．０μｍ以上８．５μｍ以下である。触針式算術平均粗さＲａを上記範囲に有することにより、高級感のある触感を得ることができる。
【００３４】
樹脂ワニス層９側の外表面からみて、薄葉紙収納箱１の６０度鏡面光沢度は、５％以上５０％以下が好ましく、より好ましくは５％以上３０％以下、さらに好ましくは８％以上３０％以下である。ここで、６０度鏡面光沢度は、ＪＩＳ  Ｚ  ８７４１に準じて測定した値である。６０度鏡面光沢度を上記範囲に有することにより、薄葉紙収納箱１は、しっくりとした、高級感のある外観を得ることとなる。
【００３５】
さらに、樹脂ワニス層９側の外表面からみて、薄葉紙収納箱１は、Ｌ＊ａ＊ｂ＊表色系において、Ｌ＊値は、１５以上８０以下が好ましく、より好ましくは１５以上６０以下、さらに好ましくは１５以上５０以下である。また、ａ＊値が−５０以上５０以下及びｂ＊値が−５０以上５０以下であることが好ましい。ここで、Ｌ＊ａ＊ｂ＊表色系におけるＬ＊値、ａ＊値、ｂ＊値は、ＪＩＳ  Ｚ  ８７２９に準じて求めた値である。
【００３６】
本実施形態において、撥液性ワニス層８及び樹脂ワニス層９を有する薄葉紙収納箱１の区画は特に限定されないが、美粧性を消費者にアピールする観点から、底面部３以外の区画、すなわち、頂面部２及び左右の側面部４、４’、５、５’に備えることが好ましい。一方、薄葉紙収納箱１を積層した薄葉紙収納箱包装体１１においては、防滑性の観点から、底面部３に対しても撥液性ワニス層８及び樹脂ワニス層９を備えてもよい。さらに、薄葉紙収納箱１に対する強度向上の観点から、撥液性ワニス層８及び樹脂ワニス層９を有する範囲は、薄葉紙収納箱１の外表面面積の１０％以上、より好ましくは３０％以上、さらに好ましくは５０％以上、最も好ましくは７０％以上である。
【００３７】
本実施形態において、薄葉紙収納箱１に収納する薄葉紙としてティシュ６を例示したが、他の薄葉紙であってもよく、例えば、トイレットペーパー、ペーパータオル、キッチンタオル、ワイパーをあげることができる。
【００３８】
（薄葉紙収納箱包装体）
本実施形態において、図４に示すように、薄葉紙収納箱１を樹脂フィルム１２により複数個まとめて包装する薄葉紙収納箱包装体１０の構成をとる。包装する薄葉紙収納箱１の個数は特に限定されないが、３〜５個程度とするのが好ましい。薄葉紙収納箱包装体１１薄葉紙収納箱１を高さ方向に積層し、樹脂フィルム１２により包装してなり、持ち手１３等を備えている。
【００３９】
本実施形態において、樹脂フィルム１２の種類は特に限定されず、例えばポリエチレン等のプラスチックフィルムを用いることができ、薄葉紙収納箱１の圧着性の観点から、シュリンクフィルムを好適に用いることができる。また、基紙に樹脂層をコーティングやラミネートし、シール可能としたものを用いることもできる。
【００４０】
樹脂フィルム１２側の外表面からみて、薄葉紙収納箱包装体１１の６０度鏡面光沢度は、５０％以上９５％以下が好ましく、より好ましくは５５％以上８５％以下である。また、Ｌ＊ａ＊ｂ＊表色系において、１５以上９０以下が好ましく、より好ましくは１５以上７０以下、さらに好ましくは１５以上６０以下であるＬ＊値、−５０以上５０以下のａ＊値及び−５０以上５０以下のｂ＊値を有する。６０度鏡面光沢度及びＬ＊ａ＊ｂ＊表色系の各値を上記範囲に有することにより、薄葉紙収納箱包装体１１は、しっくりとした高級感のある薄葉紙収納箱１の外観を損なうことなく、効果的に視認することができる。なお、薄葉紙収納箱包装体１１における６０度鏡面光沢度及びＬ＊ａ＊ｂ＊表色系の各値は、薄葉紙収納箱１の外表面に樹脂フィルム１２の皺が無く密着している位置で測定したものである。
【実施例】
【００４１】
以下に、実施例及び比較例をあげて本発明を更に具体的に説明する。
【００４２】
［実施例１］
坪量４５０ｇ／ｍ２のコートボール紙を基材として、この表面に撥液性ワニスをオフセット印刷で塗工し、乾燥させて、撥液性ワニス層を形成した。この撥液性ワニス層の表面に、ＵＶ硬化性の樹脂ワニスをフレキソ印刷で塗布し、撥液性ワニス層から樹脂ワニス成分を弾かせて、図３に示したような不連続に積層した。次に、紫外線を照射して樹脂ワニスを架橋・硬化させて樹脂ワニス層を形成し、比較試験用の薄葉紙収納箱を作成した。また、図４に示すように、比較試験用の薄葉紙収納箱を樹脂フィルム（飯田工業薬品株式会社製、材質：高密度ポリエチレン、厚み：２１μｍ）により３個まとめてシュリンク包装し、薄葉紙収納箱包装体を作製した。
【００４３】
［実施例２］〜［実施例７］、［比較例１］〜［比較例６］
実施例２〜７及び比較例１〜３においては、表１及び表２の組成で、上記の製造方法に従い、比較試験用の薄葉紙収納箱を作成した。また、比較例４〜６は薄葉紙収納箱の市販品を使用した。実施例１〜７及び比較例１〜６について、各種物性の測定・算出ならびに官能評価を行い、その結果を表１及び表２に示した。なお、平均粒径及び個数の測定については、５０μｍ以上の粒径（短径）を有する樹脂ワニス層を測定対象とした。
【００４４】
（平均粒径及び個数の測定）
樹脂ワニス層の粒径は、レーザー顕微鏡（超深度カラー３Ｄ形状測定顕微鏡ＶＫ−９５１０、ＫＥＹＥＮＣＥ社製）を使用して測定した。観察・測定ソフトウェアとしては、製品名「ＶＫ  Ｖｉｅｗｅｒ」（ＫＥＹＥＮＣＥ社製）を使用した。また、測定条件は、倍率２００倍（標準対物レンズは倍率１０倍を使用）、測定モードはカラー超深度とし、Ａｕｔｏセットによりゲインをオートで調整し、測定ピッチ０．５μｍ、ディスタンス（Ｚ軸方向の範囲  μｍ）をサンプルの紙厚以上に設定し、測定した（対物レンズは、適宜変更して測定しても良い。）。粒径は、画像解析ソフトウェア（ＶＫ  Ａｎａｌｙｚｅｒ）を用い、画像解析粒子の短径となるよう、２点を指定することで測定した。この粒径が５０μｍ以上の樹脂ワニス層について、目視で個数を測定した。対物レンズが１０倍の場合、横１．３５０ｍｍ×高さ１．０１２ｍｍ＝１．３７ｍｍ２の画像が得られるので、１ｍｍ２当たりの樹脂ワニス層の個数（個／ｍｍ２）に換算した。樹脂ワニス層の個数は、測定を１０回行い（１０枚の画像を採取し）、平均化した。なお、粒径１０００μｍ以上の樹脂ワニス層の個数については、同様の手法にて測定し、１ｍｍ２当たりの樹脂ワニス層の個数（個／ｍｍ２）１０枚の画像の合計（（個／ｍｍ２）×１０）を求めた。
【００４５】
（高さの測定）
樹脂ワニス層の高さは、平均粒径の測定と同様に、レーザー顕微鏡を用いて測定した。画像解析ソフトウェア（ＶＫ  Ａｎａｌｙｚｅｒ）を使用し、得られた画像からワニス粒子を横切る線分を引き、高さプロファイルを取得した。この高さプロファイルから、樹脂ワニス層の高さを測定した。
【００４６】
（非接触式算術平均粗さＲａの測定）
非接触式算術平均粗さＲａは、ＪＩＳ  Ｂ０６０１（１９９４）に記載された方法に準拠し、画像解析ソフトウェア（ＶＫ  Ａｎａｌｙｚｅｒ）を使用した。得られた画像から、表面粗さ（計測解析メニューを使用して、全領域を指定した）を求めた。
【００４７】
（触針式算術平均粗さＲａの測定）
触針式算術平均粗さＲａは、ＪＩＳ  Ｂ０６０１（２００１）に記載された方法に準拠し、触針式表面粗さ測定機（ＳＵＲＦＣＯＭ  １３０Ａ、株式会社東京精密製）を用いて、粗さ曲線を求め算出した。測定条件は、評価長さ３０ｍｍ、測定速度０．６ｍｍ／ｓ、カットオフ値８．０ｍｍとした。
【００４８】
（６０度鏡面光沢度の測定）
６０度鏡面光沢度は、ＪＩＳ  Ｚ８７４１に記載された方法に準拠し、光沢度測定器（Ｇｌｏｓｓ  Ｍｅｔｅｒ  ＶＧ７０００、日本電色工業株式会社製）を用いて、下記測定条件および解析条件に基づいて測定した。測定条件は、測定方法：反射、測定角度：入射角度６０度及び受光角度６０度とした。また、薄葉紙収納箱包装体における６０度鏡面光沢度は、薄葉紙収納箱の外表面に樹脂フィルムが皺が無く密着している位置で測定した。
【００４９】
（色の測定）
Ｌ＊ａ＊ｂ＊表色系における色の測定は、ＩＳＯ２４７０に記載された方法に準拠し、分光測色計（ＣＭＳ−３５ＳＰＸ、株式会社村上色彩技術研究所）を用いて、下記測定条件および解析条件に基づいて行った。測定条件は、光源：Ｃ光源、視野角：２度、ＵＶ−ＩＮとし、専用白色板使用条件下とした。また、薄葉紙収納箱包装体におけるＬ＊ａ＊ｂ＊表色系の各値は、薄葉紙収納箱の外表面に、樹脂フィルムの皺が無く密着している位置で測定した。
【００５０】
（官能評価）
実施例１〜７及び比較例１〜６の薄葉紙収納箱について、高級感のある外観（粒径５０μｍ以上の樹脂ワニス層の個数、６０度鏡面光沢度、Ｌ＊値）、指紋のつきにくさ（平均粒径、粒径５０μｍ以上の樹脂ワニス層の個数）、高級感のある触感（表面粗さ、触針粗さ、高さ）、均一感（ムラの無さ）（粒径１０００μｍ以上の樹脂ワニス層の個数）について、上記尺度に基づき、専門家による総合的な官能評価を次の５段階で行った。
５：大変優れている、４：優れている、３：普通、２：劣る、１：顕著に劣る
【００５１】
【表１】
2015030513.tif 000003
【００５２】
【表２】
2015030513.tif 000004
【００５３】
表１及び表２に示す結果から明らかなとおり、本発明の実施例１〜７は、比較例１の衛生薄葉紙に比べて、高級感のある外観、高級感のある触感、指紋のつきにくさ及び均一感において良好であった。特に、実施例７は、全ての官能評価に対して、大変優れていた。
【００５４】
これに対し、樹脂ワニス層を形成していない比較例１ならびに市販品の比較例４及び比較例５は、高級感が得られず、指紋もつきやすかった。同様に、樹脂ワニス層を形成していない市販品の比較例６は、高級感のある外観及び高級感のある触感に対して低い評価となった。平均粒径が５００μｍを超えている比較例２は、指紋がつきやすく、また、１０００μｍ以上の粒子の個数も多く、均一感に欠けていた。平均粒径が７０μｍ未満の比較例３は、高級感が得られなかった。
【００５５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５６】
１      薄葉紙収納箱
１ａ    カートンブランク
２      頂面部
２ａ    取出し口
３      底面部
４、４’、  ５、５’    左右の側面部
６      ティシュ
７      基材
８      撥液性ワニス層
９      樹脂ワニス層
Ｗ１〜Ｗ７  粒径（短径）
１０    印刷層
１１    薄葉紙収納箱包装体
１２    樹脂フィルム
１３    持ち手
【図１】
2015030513.tif 000005
【図２】
2015030513.tif 000006
【図３】
2015030513.tif 000007
【図４】
2015030513.tif 000008
【図５】
2015030513.tif 000009